(57)【要約】【課題】透明性と、耐擦傷性及び耐候性に優れた赤外線センサカバー用樹脂組成物、赤外線センサカバー、並びに、前記赤外線センサカバー用樹脂組成物、赤外線センサカバーを含む赤外線センサモジュール及びカメラを提供する。【解決手段】（メタ）アクリル重合体（Ａ）と脂肪酸アミド（Ｂ）を含む赤外線センサカバー用樹脂組成物であって、前記脂肪酸アミド（Ｂ）が、（メタ）アクリル重合体（Ａ）のガラス転移温度Ｔ１（℃）と、脂肪酸アミド（Ｂ）の融点Ｔ２（℃）との差が、下記一般式（１）を満たす脂肪酸アミドである、請求項１に記載の赤外線センサカバー用樹脂組成物。    ｜Ｔ１−Ｔ２｜≦１０                        （１）【選択図】  なし【特許請求の範囲】
【請求項１】
（メタ）アクリル重合体（Ａ）と脂肪酸アミド（Ｂ）を含む赤外線センサカバー用樹脂組成物であって、
前記脂肪酸アミド（Ｂ）が、（メタ）アクリル重合体（Ａ）のガラス転移温度Ｔ１（℃）と、該脂肪酸アミド（Ｂ）の融点Ｔ２（℃）との差が、下記一般式（１）を満たす脂肪酸アミドである、赤外線センサカバー用樹脂組成物。
｜Ｔ１−Ｔ２｜≦１０                        （１）
【請求項２】
赤外線センサカバー用樹脂組成物に含まれる脂肪酸アミド（Ｂ）の含有量が、該赤外線センサカバー用樹脂組成物の総質量１００質量％に対して、０．９質量％以上３．０質量％以下である、請求項１に記載の赤外線センサカバー用樹脂組成物。
【請求項３】
前記脂肪酸アミド（Ｂ）が、該脂肪酸アミド（Ｂ）の総質量１００質量％に対して、ステアリン酸アミド及びパルミチン酸アミドから選ばれる少なくとも１種を合計８０質量％以上の含有割合で含む、請求項１又は２に記載の赤外線センサカバー用樹脂組成物。
【請求項４】
前記脂肪酸アミド（Ｂ）が、該脂肪酸アミド（Ｂ）の総質量１００質量％に対して、ステアリン酸アミドを５５質量％以上含む、請求項１〜３のいずれか一項に記載の赤外線センサカバー用樹脂組成物。
【請求項５】
前記（メタ）アクリル重合体（Ａ）が、該（メタ）アクリル重合体（Ａ）の総質量に対して、メチルメタクリレート由来の繰り返し単位８０．０〜９９．５質量％と、炭素数１〜８のアルキル基をエステル側鎖として含むアルキル（メタ）アクリレート（Ｍ）由来の繰り返し単位０．５〜２０．０質量％を含む、請求項１〜４のいずれか一項に記載の赤外線センサカバー用樹脂組成物。
【請求項６】
請求項１〜５のいずれか一項に記載の赤外線センサカバー用樹脂組成物を成形してなる赤外線センサカバー。
【請求項７】
下記一般式（２）〜（４）を満たす、請求項６に記載の赤外線センサカバー。
８０％≦Ｔ８００                              （２）
８０％≦Ｔ９００                              （３）
８０％≦Ｔ１０００                              （４）
［式（２）〜（４）中、Ｔ８００、Ｔ９００及びＴ１０００は、それぞれ波長８００ｎｍ、波長９００ｎｍ、波長１０００ｎｍにおける光線透過率である］。
【請求項８】
請求項６又は７に記載の赤外線センサカバー及び赤外線センサ本体を含む、赤外線センサモジュール。
【請求項９】
請求項６又は７に記載の赤外線センサカバー及び赤外線センサ本体を含む、カメラ。
【発明の詳細な説明】
【技術分野】
【０００１】
本発明は、透明性と、耐擦傷性及び耐候性に優れた赤外線センサカバー用樹脂組成物、赤外線センサカバー、並びに、前記赤外線センサカバー用樹脂組成物、赤外線センサカバーを含む赤外線センサモジュール及びカメラに関する。
【背景技術】
【０００２】
赤外線センサは、赤外領域の光を受光し電気信号に変換して必要な情報を取り出して応用する技術やその技術を利用した機器のことで、人間の視覚を刺激しないで物を見ることができる、対象物の温度を遠くから非接触で瞬時に測定することができる等の特徴を有する。その特徴から、例えば、カメラ等の映像装置、非接触の温度計測装置等の用途で用いられている。
一般に、赤外線センサは、赤外線センサの本体を保護する目的として、本体の周囲にカバー（赤外線センサカバー）が設けられている。
従来、赤外線センサカバーを形成する材料として、ガラスが用いられてきたが、車両の軽量化や障害物にぶつかった時の破損や飛散等の安全性の観点から、透明樹脂を用いる検討が行われている。
最近は、赤外線センサは、車両等の車両間検知センサや車両近傍の障害物検知センサ等の用途で用いられており、赤外線透過性に優れた赤外線センサカバーが要求されている。
また、車両の走行中に、小石や木の枝等が赤外線センサカバーにぶつかって、赤外線センサカバーに傷が付き赤外線の透過性が低下することが課題となっており、耐擦傷性に優れた赤外線センサカバーが要求されている。
また、赤外線センサは屋外で太陽光等の紫外線に曝される環境下で使用されるため、耐候性に優れた赤外線センサカバーが要求されている。
【０００３】
例えば、特許文献１には、基板の一方の面に多層構造を含む反射防止層が設けられ、基板の他方の面にモスアイ構造を含む反射防止層が設けられた赤外線センサカバーが開示されている。
特許文献２〜４には、黒色合成樹脂層と、可視光線を一部の波長領域で吸収しかつ赤外線が透過し得る色材を少なくとも１種含有する色材層を積層した赤外線センサカバーが開示されている。
【先行技術文献】
【特許文献】
【０００４】
【特許文献１】特開２０１８−１２４２７９号公報
【特許文献２】特開２００２−１１６３１８号公報
【特許文献３】特開２００３−００４９４２号公報
【特許文献４】特開２００３−０４２８４１号公報
【発明の概要】
【発明が解決しようとする課題】
【０００５】
しかし、特許文献１〜４に記載の赤外線センサカバーは、車両の走行中に、小石や木の枝等が赤外線センサカバーにぶかつると、赤外線センサカバーに傷が付き赤外線透過性が低下して、赤外線センサの機能が損なわれることが課題であった。すなわち、赤外線センサカバーの耐擦傷性が不十分であった。
【０００６】
本発明はこれらの問題点を解決することを目的とする。即ち、本発明の目的は、赤外線に対する透明性と、耐擦傷性及び耐候性に優れた赤外線センサカバー用樹脂組成物、赤外線センサカバー、並びに、前記赤外線センサカバー用樹脂組成物、赤外線センサカバーを含む赤外線センサモジュール及びカメラを提供することにある。
【課題を解決するための手段】
【０００７】
前記課題は、以下の本発明によって解決される。
本発明の第一の要旨は、（メタ）アクリル重合体（Ａ）と脂肪酸アミド（Ｂ）を含む赤外線センサカバー用樹脂組成物であって、前記脂肪酸アミド（Ｂ）が、（メタ）アクリル重合体（Ａ）のガラス転移温度Ｔ１（℃）と、該脂肪酸アミド（Ｂ）の融点Ｔ２（℃）との差が、下記一般式（１）を満たす脂肪酸アミドである、請求項１に記載の赤外線センサカバー用樹脂組成物にある。
｜Ｔ１−Ｔ２｜≦１０                        （１）
本発明の第二の要旨は、前記赤外線センサカバー用樹脂組成物を成形してなる赤外線センサカバーにある。
本発明の第三の要旨は、前記赤外線センサカバー及び赤外線センサ本体を含む、赤外線センサモジュールにある。
本発明の第四の要旨は、前記赤外線センサカバー及び赤外線センサ本体を含む、カメラにある。
【発明の効果】
【０００８】
本発明によれば、透明性と、耐擦傷性及び耐候性に優れた赤外線センサカバー用樹脂組成物、赤外線センサカバーが提供される。
本発明の赤外線センサカバー用樹脂組成物、赤外線センサカバーは、赤外線に対する透明性と、耐擦傷性及び耐候性に優れていることから、車両等の車両間検知センサや車両近傍の障害物検知センサー等の用途に好適である。
【図面の簡単な説明】
【０００９】
【図１】本発明の成形体の評価に用いる耐傷付性試験の概要を説明する模式図である。なお、図中の矢印は、実施例における射出成型時のゲート位置からのＭＤ方向（成型時の流れ方向）を示す。
【発明を実施するための形態】
【００１０】
以下、本発明の赤外線センサカバー用樹脂組成物、赤外線センサカバーの好適な実施形態について、詳細に説明するが、本発明はこれによって限定されるものではない。
【００１１】
本発明において、「（メタ）アクリレート」は、「アクリレート」及び「メタクリレート」から選ばれる少なくとも１種を意味し、「（メタ）アクリル酸」は、「アクリル酸」及び「メタクリル酸」から選ばれる少なくとも１種を意味する。
本発明において、「単量体」は未重合の化合物を意味し、「繰り返し単位」は単量体が重合することによって形成された前記単量体に由来する単位を意味する。繰り返し単位は、重合反応によって直接形成された単位であってもよく、ポリマーを処理することによって前記単位の一部が別の構造に変換された単位であってもよい。
本発明において、「質量％」は全体量１００質量％中に含まれる特定の成分の含有割合を示す。
特に断らない限り、本明細書において「〜」を用いて表される数値範囲は、「〜」の前後に記載された数値を下限値及び上限値として含む範囲を意味し、「Ａ〜Ｂ」は、Ａ以上Ｂ以下であることを意味する。
【００１２】
＜赤外線センサカバー用樹脂組成物＞
本発明の赤外線センサカバー用樹脂組成物は、後述する（メタ）アクリル重合体（Ａ）、後述する脂肪酸アミド（Ｂ）を含む樹脂組成物である。
（メタ）アクリル重合体（Ａ）を含むことで、本発明の赤外線センサカバー用樹脂組成物を成形して得られた赤外線センサカバーの透明性、耐候性、成形性は良好となる。
脂肪酸アミド（Ｂ）を含むことで、得られた赤外線センサカバーの耐擦傷性は良好となる。
【００１３】
さらに本発明の赤外線センサカバー用樹脂組成物において、赤外線センサカバーの耐擦傷性がより良好となる観点から、前記脂肪酸アミド（Ｂ）は、（メタ）アクリル重合体（Ａ）のガラス転移温度Ｔ１（単位：℃）と、前記脂肪酸アミド（Ｂ）の融点Ｔ２（単位：℃）との差が、下記一般式（１）を満たす脂肪酸アミドであることが好ましい。
｜Ｔ１−Ｔ２｜≦１０                        （１）
【００１４】
アクリル重合体（Ａ）と脂肪酸アミド（Ｂ）を含む前記樹脂組成物を、射出成形法や押し出し成形法等の公知の成形手段を用いて成形するときに、高温状態で均一に相溶していたアクリル重合体（Ａ）と脂肪酸アミド（Ｂ）の溶融混合物は、｜Ｔ１−Ｔ２｜の値が大きいほど、冷却過程途中で、樹脂成形体（赤外線センサカバー）中で脂肪酸アミド（Ｂ）が凝集したり、或いは、樹脂成形体（赤外線センサカバー）から脂肪酸アミド（Ｂ）がブリードアウトする傾向にあるので、赤外線センサカバーの耐擦傷性が低下する。しかし、上記式（１）に示すように、｜Ｔ１−Ｔ２｜の値が１０以下であれば、（メタ）アクリル重合体（Ａ）と脂肪酸アミド（Ｂ）が均一に分散した状態のまま成形できるので、赤外線センサカバーは、その表面に脂肪酸アミド（Ｂ）が均一に分散しているため、耐擦傷性が良好となる。｜Ｔ１−Ｔ２｜の値は、６以下がより好ましく、４以下がさらに好ましい。
ガラス転移温度と融点の測定方法の詳細は後述する。
【００１５】
＜（メタ）アクリル重合体（Ａ）＞
（メタ）アクリル重合体（Ａ）は、本発明の赤外線センサカバー用樹脂組成物の構成成分の１つである。
本発明の赤外線センサカバー用樹脂組成物は、（メタ）アクリル重合体（Ａ）を含有することにより、得られた赤外線センサカバーの透明性が向上するとともに、赤外線センサカバーの熱分解が抑制され、耐候性、成形性を良好にすることができる。
【００１６】
本発明の（メタ）アクリル重合体（Ａ）としては、（メタ）アクリル重合体（Ａ）の総質量１００質量％に対し、メチルメタクリレート由来の繰り返し単位（以下、「ＭＭＡ単位」という。）８０質量％以上１００質量％未満を含有するメチルメタクリレート共重合体、又は、メチルメタクリレートの単独重合体を用いることができる。
【００１７】
得られた赤外線センサカバーの機械的強度又は耐熱分解性が良好となる観点から、（メタ）アクリル重合体（Ａ）は、ＭＭＡ単位８０．０質量％以上１００質量％未満と炭素数１〜８のアルキル基をエステル側鎖として含むアルキル（メタ）アクリレート（Ｍ）由来の繰り返し単位（以下、「アルキル（メタ）アクリレート（Ｍ）単位」という。）０質量％を超えて２０．０質量％以下を含む共重合体が好ましく、ＭＭＡ単位８０．０質量％以上９９．５質量％以下とアルキル（メタ）アクリレート（Ｍ）単位０．５質量％以上２０．０質量％以下を含む共重合体がより好ましく、ＭＭＡ単位９０．０質量％以上９８．０質量％以下とアルキル（メタ）アクリレート（Ｍ）単位２．０質量％以上１０．０質量％以下を含む共重合体がさらに好ましい。
或いは又、得られた赤外線センサカバーの透明性及び耐侯性が良好となる観点から、（メタ）アクリル重合体（Ａ）は、ＭＭＡの単独重合体であっても良い。
【００１８】
前記アルキル（メタ）アクリレート（Ｍ）としては、メチルメタクリレートと共重合可能な単量体であれば特に限定されるものではなく、例えば、メチルアクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｓｅｃ−ブチル（メタ）アクリレート、ｔｅｒｔ−ブチル（メタ）アクリレート、ｎ−ヘキシル（メタ）アクリレート、シクロヘキシル（メタ）アクリレート、ｎ−オクチル（メタ）アクリレート、２−エチルヘキシル（メタ）アクリレートが挙げられる。
これらのアルキル（メタ）アクリレート（Ｍ）は、１種を単独で用いてもよく、２種以上を併用してもよい。
前記アルキル（メタ）アクリレート（Ｍ）の中でも、（メタ）アクリル樹脂本来の性能を損ないにくいことから、メチルメタクリレート以外の（メタ）アクリレート化合物が好ましく、赤外線センサカバーの耐熱分解性、耐候性、加熱成形性が良好となることから、メチルアクリレート、エチルアクリレート、ｎ−ブチルアクリレートがより好ましく、メチルアクリレート、エチルアクリレートがさらに好ましい。
【００１９】
（メタ）アクリル系重合体（Ｐ）は、本発明の赤外線センサカバーの性能を損なわない範囲で、前記アルキル（メタ）アクリレート（Ｍ）以外の他の単量体由来の繰り返し単位を含むことができる。
前記他の単量体としては、メタクリル酸メチル及び前記アルキル（メタ）アクリレート（Ｍ）と共重合可能な単量体であれば特に限定されるものではなく、例えば、以下のａ）〜ｈ）が挙げられる。
ａ）ドデシル（メタ）アクリレート、トリデシル（メタ）アクリレート、ステアリル（メタ）アクリレート、フェニル（メタ）アクリレート、ベンジル（メタ）アクリレート、フェノキシエチル（メタ）アクリレート、イソボルニル（メタ）アクリレート、グリシジル（メタ）アクリレート、テトラヒドロフルフリル（メタ）アクリレート、ノルボルニル（メタ）アクリレート、アダマンチル（メタ）アクリレート、ジシクロペンテニル（メタ）アクリレート、ジシクロペンタニル（メタ）アクリレート等の（メタ）アクリレート化合物；
ｂ）（メタ）アクリル酸；
ｃ）（メタ）アクリロニトリル；
ｄ）（メタ）アクリルアミド、Ｎ−ジメチル（メタ）アクリルアミド、Ｎ−ジエチル（メタ）アクリルアミド、Ｎ−ブチル（メタ）アクリルアミド、ジメチルアミノプロピル（メタ）アクリルアミド、Ｎ−メチロール（メタ）アクリルアミド、Ｎ−メトキシメチル（メタ）アクリルアミド、Ｎ−ブトキシメチル（メタ）アクリルアミド、ヒドロキシエチル（メタ）アクリルアミド、メチレンビス（メタ）アクリルアミド等の（メタ）アクリルアミド化合物；
ｅ）スチレン、α−メチルスチレン等の芳香族ビニル化合物；
ｆ）ビニルメチルエーテル、ビニルエチルエーテル、２−ヒドロキシエチルビニルエーテル等のビニルエーテル化合物；
ｇ）酢酸ビニル、酪酸ビニル等のカルボン酸ビニル化合物；
ｈ）エチレン、プロピレン、ブテン、イソブテン等のオレフィン化合物。
これらの他の単量体は、１種を単独で用いてもよく、２種以上を併用してもよい。
【００２０】
（メタ）アクリル重合体（Ａ）の製造方法としては、例えば、塊状重合法、懸濁重合法、乳化重合法、溶液重合法等が挙げられる。これらの重合方法の中でも、生産性に優れる観点から、（メタ）アクリル重合体（Ａ）は、塊状重合法、懸濁重合法によって製造されることが好ましく、塊状重合によって製造されることがより好ましい。
【００２１】
（メタ）アクリル重合体（Ａ）の質量平均分子量は、２０，０００〜２００，０００が好ましく、５０，０００〜１５０，０００がより好ましい。
（メタ）アクリル重合体（Ａ）の質量平均分子量が前記下限値以上であると、赤外線センサカバーの機械特性に優れる傾向にあり、前記上限値以下であると、溶融成形時の流動性に優れる溶融成形性が良好になる傾向にある。（メタ）アクリル重合体（Ａ）の質量平均分子量の下限値は、５０，０００がより好ましい。また、（メタ）アクリル重合体（Ａ）の質量平均分子量の上限値は、１５０，０００がより好ましい。
【００２２】
なお、本明細書において、質量平均分子量は、標準試料として標準ポリスチレンを用い、ゲルパーミエーションクロマトグラフィーを用いて測定した値とする。
【００２３】
本発明の赤外線センサカバー用樹脂組成物の全体の質量（１００質量％）に含まれる（メタ）アクリル重合体（Ａ）の含有割合の下限値は、特に限定されるものではなく、５５質量％が好ましい。７０質量％がより好ましく、９０質量％がさらに好ましい。一方、（メタ）アクリル重合体（Ａ）の含有割合の上限値は、特に限定されるものではなく、９９質量％が好ましい。９８質量％がより好ましく、９７質量％がさらに好ましい。
或いは又、本発明の赤外線センサカバー用樹脂組成物の全体の質量（１００質量％）に占める（メタ）アクリル重合体（Ａ）の含有割合は、５５質量％以上９９質量％以下が好ましく、７０質量％以上９８質量％以下がより好ましく、９０質量％以上９７質量％以下がさらに好ましい。
本発明の赤外線センサカバー用樹脂組成物の全体の質量（１００質量％）に占める（メタ）アクリル重合体（Ａ）の含有割合が前記下限値以上であれば、赤外線センサカバーが、透明性、耐熱性及び耐侯性等のアクリル樹脂本来の性能を損ないにくく、前記上限値以下であれば、赤外線センサカバーの耐傷付性に優れる傾向にある。
【００２４】
＜脂肪酸アミド（Ｂ）＞
脂肪酸アミド（Ｂ）は、本発明の赤外線センサカバー用樹脂組成物の構成成分の１つである。
しかし、本発明の赤外線センサカバー用樹脂組成物において、脂肪酸アミド（Ｂ）としては、赤外線センサカバーの耐擦傷性を優れたものにできる観点から、分子内に脂肪酸基とアミド基を有する化合物が用いられ、特に、ステアリン酸アミド及びパルミチン酸アミドから選ばれる少なくとも一種であることを特徴とする。
【００２５】
本発明の赤外線センサカバー用樹脂組成物においては、赤外線センサカバーの耐擦傷性が良好となる観点から、前記脂肪酸アミド（Ｂ）が、該脂肪酸アミド（Ｂ）の総質量１００質量％に対して、ステアリン酸アミド及びパルミチン酸アミドから選ばれる少なくとも１種をを合計８０質量％以上の含有割合で含むことが好ましく、９０質量％以上含むことがより好ましく、９５質量％以上含むことが更に好ましい。
【００２６】
さらに、本発明の赤外線センサカバー用樹脂組成物においては、赤外線センサカバーの耐擦傷性がより良好となる観点から、脂肪酸アミド（Ｂ）が、ステアリン酸アミドを、該脂肪酸アミド（Ｂ）の総質量１００質量％に対して、５５質量％以上含むことが好ましく、８０質量％以上含むことがより好ましく、９０質量％以上含むことが更に好ましく、９５質量％以上含むことが特に好ましい。
【００２７】
脂肪酸アミドの炭素数がステアリン酸アミド及びパルミチン酸アミドの炭素数よりも少なくなると、脂肪酸アミドがブリードアウトしやすくなる傾向があるので、赤外線センサカバーを、屋外で長期間使用した時に、耐傷付性が低下する傾向がある。
一方、脂肪酸アミドの炭素数がステアリン酸アミド及びパルミチン酸アミドの炭素数よりも多くなると、（メタ）アクリル重合体（Ａ）と脂肪酸アミドの相溶性が低下するので、赤外線センサカバーの耐傷付性が低下する傾向がある。
【００２８】
本発明の赤外線センサカバー用樹脂組成物に含まれる脂肪酸アミド（Ｂ）の含有量の下限値は、赤外線センサカバーの耐擦傷性に優れる観点から、該赤外線センサカバー用樹脂組成物の総質量１００質量％に対して、０．９質量％である。１．２質量％がより好ましい。一方、脂肪酸アミド（Ｂ）の含有量の上限値は、（メタ）アクリル樹脂本来の性能を損ないにくい観点から、該赤外線センサカバー用樹脂組成物の総質量１００質量％に対して、３．０質量％である。２．５質量％がより好ましい。上記の上限値及び下限値は任意に組み合わせることができる。
或いは又、本発明の赤外線センサカバー用樹脂組成物に含まれる、脂肪酸アミド（Ｂ）の含有量は、該赤外線センサカバー用樹脂組成物の総質量１００質量％に対して、０．９質量％以上３．０質量％以下が好ましく、１．２質量％以上２．５質量％以下がより好ましい。
【００２９】
脂肪酸アミド（Ｂ）としては、例えば、東京化成工業製社製のＳｔｅａｒａｍｉｄｅ、花王株式会社製のアマイドＳ、三菱ケミカル株式会社製のアマイドＡＰ−１、ダイヤミッド２００、ダイヤミッドＫＰ等の市販品を使用することができる。
【００３０】
＜他の添加剤＞
本発明の赤外線センサカバー用樹脂組成物は、赤外線センサカバーの性能を損なわない範囲で、公知の離型剤、滑剤、可塑剤、酸化防止剤、帯電防止剤、光安定剤、紫外線吸収剤、難燃剤、難燃助剤、重合禁止剤、充填剤、顔料、染料、シランカップリング剤、レベリング剤、消泡剤、蛍光剤、連鎖移動剤等の各種添加剤を含有することができる。これらの他の添加剤は、１種を単独で用いてもよく、２種以上を併用してもよい。
本発明の赤外線センサカバー用樹脂組成物に含まれる、前記他の添加剤の含有割合は、赤外線センサカバー用樹脂組成物の総質量（１００質量％）に対して、０質量％以上２０質量％以下とすることができる。
【００３１】
さらに、本発明の赤外線センサカバー用樹脂組成物は、他の添加剤として、カーボンブラックを含むことにより、本発明の赤外線センサカバー用樹脂組成物を成形して得られる成形体において深みのある漆黒性を発現できる。
カーボンブラックの種類は、特に限定されるものではなく、公知のカーボンブラックを用いることができる。
カーボンブラックの含有割合は、赤外線センサカバー用樹脂組成物の総質量（１００質量％）に対して、０．０１質量％以上１．５質量％以下とすることができる。
【００３２】
さらに、本発明の赤外線センサカバー用樹脂組成物は、他の添加剤として、カーボンブラックに加えて、染料を含むことにより、本発明の熱可塑性樹脂を成形して得られる成形体において、より深みのある漆黒性を発現できる。
染料としては、特に限定されるものではなく、公知の染料を用いることができる。例えば、赤系染料、黄系染料、緑系染料、青系染料及び紫系染料からなる群より選ばれる３種以上の染料を併用することができる。
【００３３】
＜赤外線センサカバー＞
本発明の赤外線センサカバーは、本発明の赤外線センサカバー用樹脂組成物を成形してなる成形体である。
【００３４】
本発明の赤外線センサカバーは、下記一般式（２）〜（４）を満たす。
８０％≦Ｔ８００                              （２）
８０％≦Ｔ９００                              （３）
８０％≦Ｔ１０００                              （４）
［式（２）〜（４）中、Ｔ８００、Ｔ９００及びＴ１０００は、それぞれ波長８００ｎｍ、波長９００ｎｍ、波長１０００ｎｍにおける光線透過率（単位：％）である］
【００３５】
前記式（２）〜（４）を満たすことで、得られた赤外線センサの波長７８０〜１５００ｎｍの近赤外領域の赤外線の透明性が良好となるので、赤外線センサの検出精度が優れたものになる。より好ましくは、下記一般式（５）〜（７）を満たすことが好ましい。
９０％≦Ｔ８００                              （５）
９０％≦Ｔ９００                              （６）
９０％≦Ｔ１０００                              （７）
【００３６】
赤外線センサカバーの光線透過率が前記式（２）〜（４）を満たすように制御する手段としては、赤外線センサカバー用樹脂組成物の構成成分として（メタ）アクリル重合体（Ａ）を用いるときに、耐擦傷性向上剤として脂肪酸アミド（Ｂ）を使用し、且つ、前記脂肪酸アミド（Ｂ）の含有割合を調整して、制御する方法を挙げることができる。
【００３７】
前記光線透過率（Ｔ８００、Ｔ９００及びＴ１０００）の測定方法の詳細は後述する。
【００３８】
本発明の赤外線センサカバーを得るための方法は、特に限定されるものではなく、例えば、本発明の赤外線センサカバー用樹脂組成物を、射出成形法、押出成形法、加圧成形法等の公知の成形手段を用いて成形する方法が挙げられる。また、得られた成形体を、さらに圧空成形法や真空成形法等の公知の成形方法を用いて二次成形してもよい。成形温度、成形圧力等の成形条件は、適宜設定すればよい。
前記赤外線センサカバー用樹脂組成物を単独物、又は、前記赤外線センサカバー用樹脂組成物と他の熱可塑性樹脂との混合物を、二軸押出機などの公知の混練手段を用いて溶融混練した後、叙述した公知の成形手段を用いて成形することもできる。或いは又、本発明の赤外線センサカバー用樹脂組成物を成形してなる層の表面に、他の熱可塑性樹脂を成形してなる層や金属蒸着膜を積層して積層体として得ることもできる。
本発明の赤外線センサカバーは、上述した赤外線センサカバー用樹脂組成物を成形してなるので、赤外線に対する透明性と、耐擦傷性及び耐候性に優れている。
そのため、赤外線センサとしての検出精度が良好となり、且つ、耐擦傷性及び耐候性に優れているので、車両用の赤外線センサのように、屋外で長時間使用されても、車両の走行中に、小石や木の枝等が赤外線センサカバーにぶつかって、赤外線センサカバーに傷が付き赤外線の透過性が低下することがなく、また、太陽光等の紫外線に曝される環境下で長時間使用されても、赤外線に対する透明性を良好に維持できる。
【００３９】
＜赤外線センサモジュール及びカメラ＞
本発明の赤外線センサモジュールとは、本発明の赤外線センサカバー及び赤外線センサ本体を含む赤外線センサモジュールのことをいう。
本発明のカメラとは、本発明の赤外線センサカバー及び赤外線センサ本体を含むカメラのことをいう。
本発明の赤外線センサモジュール及びカメラは、上述した赤外線センサカバーを含むので、赤外線に対する透明性と、耐擦傷性及び耐候性に優れており、赤外線センサカバーの項に記載したのと同様の理由により、自動車用の赤外線センサモジュールやカメラに好適に用いることができる。
【実施例】
【００４０】
以下、実施例を挙げて本発明を具体的に説明するが、本発明はこれらに限定されるものではない。
【００４１】
＜評価方法＞
実施例及び比較例における評価は以下の方法により実施した。
【００４２】
＜試験片の作製＞
実施例及び比較例で得られた透明樹脂組成物のペレットを、射出成形機（機種名「ＦＡＳ−Ｔ１００Ｄ」、ＦＡＮＵＣ（株）製）に供給し、成形温度を２６０℃とし、赤外線センサカバーとしての試験片（厚み３ｍｍ×幅５０ｍｍ×長さ２００ｍｍの平板）を得た。なお、本試験片は曲面形状を含まない平板であるが、本明細書の請求項で規定する技術範囲においては、ランプカバーとしての各種特性を実質的に再現しているとして、各種評価を行った。実質的に再現とは、ランプカバーの形態で評価しても同等の評価結果が得られることを意味する。
【００４３】
＜ガラス転移温度（Ｔ１）＞
（メタ）アクリル重合体（Ａ）のガラス転移温度（Ｔ１）を、示差走査型熱量測定装置（ＤＳＣ）（ＰｅｒｋｉｎＥｌｍｅｒ社製、「ＤｉａｍｏｎｄＤＳＣ」）を用いて、下記の方法に従って評価した。
（メタ）アクリル重合体（Ａ）約１０ｍｇをアルミニウム製のサンプル容器に入れ、２０℃で１分間保持した。次いで、２０℃から１８０℃まで昇温速度１０℃／分で昇温して、１８０℃で４分間保持した。次いで、１８０℃から０℃まで冷却速度１０℃／分で冷却して、０℃で４分間保持した。その後、０℃から１８０℃まで昇温速度１０℃／分で昇温し、この時のガラス転移温度（Ｔ１）（単位：℃）を求めた。
【００４４】
＜融点（Ｔ２）＞
脂肪酸アミド（Ｂ）の融点（Ｔ２）を、示差走査熱量計（ＤＳＣ）（セイコーインスツル社製、商品名：ＤＳＣ−２２０）を用いて、下記の方法に従って評価した。
脂肪酸アミド（Ｂ）約１０ｍｇを、アルミニウム製のサンプル容器に入れ、昇温速度１０℃／分で２００℃まで昇温して５分間保持して溶融させた後、１０℃／分で０℃まで降温して、再度昇温速度１０℃／分で昇温、５分間保持、１０℃／分で降温を行い、この時に観察された結晶融解ピークの最大点を、脂肪酸アミド（Ｂ）の融点（Ｔ２）とした。
【００４５】
＜赤外線センサカバー用樹脂組成物中の脂肪酸アミド（Ｂ）の含有割合＞
赤外線センサカバー用樹脂組成物中の脂肪酸アミド（Ｂ）の含有割合の測定は、ガスクロマトグラフィ測定装置（ＧＣ装置）（アジレントテクノロジー社製、製品名：ガスクロマトグラフィＧＣ７８９０Ｂ、使用カラム：Ａｇｉｌｅｎｔ  Ｊ＆Ｗ社製  ＨＰ−５、外径０．３２ｍｍ／膜厚０．２５μｍ、長さ３０ｍ、検出器：ＦＩＤ）を使用して次のように行った。
赤外線センサカバー用樹脂組成物０．２ｇをアセトン５ｍｌに溶解させた後、３０ｍｌのメタノール中に滴下して沈殿物を得た。次いで、濾紙を用いて沈殿物を取り除き、得られた上澄み溶液をＧＣ用サンプルとした。
ＧＣ用サンプル１．０μｌをＧＣ装置（注入口温度：２８０℃、検出器温度：２８０℃、スプリット比：１／５０、キャリアーガス：Ｈｅ）に注入し、８０℃で２分間保持した後、昇温速度１０℃／分で３００℃まで昇温した。得られたガスクロマトグラムの脂肪酸アミド（Ｂ）（ステアリン酸アミド、パルミチン酸アミド）のピーク面積と、濃度既知の脂肪酸アミド（Ｂ）（ステアリン酸アミド、パルミチン酸アミド）の標準溶液を用いて予め作成した検量線とにもとづいて、赤外線センサカバー用樹脂組成物（１００質量％）に含まれる脂肪酸アミド（Ｂ）（ステアリン酸アミド、パルミチン酸アミド）の含有割合（質量％）を算出した。
【００４６】
＜赤外線透過率（Ｔ８００、Ｔ９００、Ｔ１０００）＞
赤外線センサカバー用樹脂組成物の赤外線に対する透明性の指標として、ヘーズメーター（機種名：ＨＭ−１００、（株）村上色彩技術研究所製）を用い、ＩＳＯ１３４６８に準拠して、Ｄ６５光源を使用して、前記試験片（厚み３ｍｍ）３点を用いて、各試験片につき１回測定を行い、波長８００ｎｍ、９００ｎｍ、及び１０００ｎｍの光線透過率（単位：％）を測定して、各波長について試験片３点の平均値をそれぞれＴ８００、Ｔ９００、Ｔ１０００とした。さらに、以下の基準を用いて判定した。
（判定基準）
Ａ  ：Ｔ８００、Ｔ９００、Ｔ１０００がいずれも８０％以上の値を示した
Ｂ  ：Ｔ８００、Ｔ９００、Ｔ１０００の内、少なくとも一つが８０％未満の値を示した
【００４７】
＜ヘーズ値（Ｈａｚｅ値）＞
ヘイズメーター（機種名：ＨＭ−１５０、村上色彩技術研究所  製）を用いて、ＩＳＯ１４７８２に準拠して、前記試験片（厚み３ｍｍ）のヘーズ（単位：％）を測定した。
【００４８】
＜耐摩擦摩耗性試験＞
赤外線センサカバー用樹脂組成物の耐擦傷性を下記の方法に従って評価した。
前記試験片（厚み３ｍｍ）を平台に設置し、学振型摩擦試験機（染色物摩擦堅牢度試験機、機種名「ＲＴ−２００」、（株）大栄科学精器製作所製）を用い、ＪＩＳ  Ｌ０８４９に準拠して、摩擦子としてカネクラガーゼ（商品名、ケアライフ・メディカルサプライ（株）製）を５枚重ねた摩擦子を用い、図１に示すように、試験片１の表面に、射出成形時のゲート位置からＭＤ方向（成形時の流れ方向）に、試験片１の中央部３を通過するように、摩擦子を荷重５００ｇの条件で、試験片の表面中央部を通過するように、距離１３０ｍｍを２００往復させ、試験片１の表面に摩擦摩耗処理部２を形成した。
耐摩擦摩耗性試験前及び試験後の試験片について、摩擦摩耗処理部２のヘーズの差（ΔＨａｚｅ、単位：％）を測定した。以下の基準を用いて耐擦傷性を判定した。
（判定基準）
ＡＡ：試験前後のΔＨａｚｅ（％）が０．５以下
Ａ  ：試験前後のΔＨａｚｅ（％）が０．５を超えて３．０以下
Ｂ  ：試験前後のΔＨａｚｅ（％）が３．０を超えた
【００４９】
＜耐候性試験＞
赤外線センサカバー用樹脂組成物の耐候性の指標として、以下の手順に従い、耐候性試験前及び試験後の試験片のヘーズの差（ΔＨａｚｅ）を測定した。
前記試験片（厚み３ｍｍ）について、メタルウェザー試験機（ダイプラ・ウィンテス（株）製、型式：ダイプラ・メタルウェザーＫＷ−Ｒ６ＴＰ−Ｗ）を用い、ＩＳＯ４８９２−３に準拠して前記試験片の耐候性を評価した。
光源にはフィルター（ダイプラ・メタルウェザーＫＷ−Ｒ６ＴＰ−Ｗ用、ＫＦ−１フィルター）を装着したメタルハイドロランプ（ダイプラ・メタルウェザーＫＷ−Ｒ６ＴＰ−Ｗ用、ＭＨ−ランプＭＷ−６０）を使用し、紫外線の照度は８０Ｗ／ｃｍ２とした。照度計は、ウシオ電機（株）製のＵＩＴ−１０１／ＵＶＤ−３６５ＰＤ（型式、測定波長３３０〜３９０ｎｍ、ピーク感度波長３６５ｎｍ、）を使用した。温度６３℃湿度５０％の条件下で、前記試験片に、水をシャワーせずに、紫外線を２００時間照射する暴露処理を実施し、耐候性試験を行った。
【００５０】
耐候性試験を行う前の試験片及び行った後の試験片のヘーズ値の測定を行い、ヘーズ値の差（ΔＨａｚｅ）を求めた。また、試験後の試験片について、上述した方法で赤外線透過率（Ｔ８００、Ｔ９００、Ｔ１０００）を測定した。以下の基準を用いて耐候性を判定した。
（判定基準）
ＡＡ：ΔＨａｚｅが０．５％以下及び赤外線透過率（Ｔ８００、Ｔ９００、Ｔ１０００）がいずれも８０％以上の値を示した。
Ａ： ＡＡ及びＢのいずれにも非該当。
Ｂ：ΔＨａｚｅが３．０％を超えた、若しくはＴ８００、Ｔ９００、Ｔ１０００の内、少なくとも一つが８０％未満の値を示した。
【００５１】
また、実施例及び比較例で使用した化合物の略号は以下の通りである。
（Ａ−１）：アクリペット（登録商標）ＶＨ（商品名、三菱ケミカル社製、メタクリル酸メチル（ＭＭＡ）−アクリル酸メチル（ＭＡ）共重合体、融点Ｔ１＝１０５℃）
（Ｂ−１）：ステアリン酸アミド（東京化成工業（株）製、Ｔ２＝１０１℃）
（Ｂ−２）：パルミチン酸アミド（三菱ケミカル社製、Ｔ２＝１００℃）
（Ｂ−３）：エルカ酸アミド（三菱ケミカル社製、Ｔ２＝８１℃）
（Ｘ−１）：リケマール  ＳＬ−９００Ａ（商品名、理研ビタミン社製、Ｃ１８脂肪酸とＣ１８脂肪族アルコールとのエステル（ステアリルステアレート））
（Ｘ−２）：Ｌｉｃｏｗａｘ  ＰＥ５２０（商品名、Ｃｌａｒｉａｎｔ社製、ポリエチレンワックス）
（Ｘ−３）：ＢＹ２７−２１９Ｌ（商品名、東レ・ダウコーニング株式会社製、ＥＭＭＡ変性シロキサン）
（Ｘ−４）：ＴＥＧＯＭＥＲ  Ｈ−Ｓｉ６４４１Ｐ（商品名、エボニック社製、ポリエステル変性シリコーン（ポリジメチルシロキサンの側鎖にポリエステル基を付加した化合物）
（Ｘ−５）：ノフアロイＫＡ８３２（商品名、日油株式会社製、成分（Ｂ１）エチレン・１−オクテン共重合ゴム、成分（Ｂ２）エチレン・エチルアクリレート共重合体、成分（Ｂ３）エルカ酸アミド、成分（Ｂ４）主鎖エチレン・エチルアクリレート共重合体で側鎖ｎ−ブチルアクリレート・２−ヒドロキシプロピルアクリレート・スチレン共重合体のグラフト共重合体、成分（Ｂ１）：成分（Ｂ２）：成分（Ｂ３）：成分（Ｂ４）＝約２０：約４０：約２０：約２０（質量比））
【００５２】
［実施例１］
透明樹脂としてメタクリル系樹脂（１）１００質量部、脂肪酸アミド（１）２．００質量部を、二軸押出機（機種名「ＰＣＭ４５」、（株）池貝製）に供給し、２５０℃で混練し、ペレット状の赤外線センサカバー用樹脂組成物を得た。上述した方法に従って、得られた樹脂組成物のペレットから板状の赤外線センサカバーの試験片（厚み５ｍｍ×幅５０ｍｍ×長さ２００ｍｍ）を作成した。
上述した評価方法に従って得られた試験片を評価した。評価結果を表２に示した。
［実施例２、比較例１〜３］
脂肪酸アミド（Ｂ）の種類又は仕込み量を表１に記載した条件とした以外は、実施例１と同様の方法で赤外線センサカバーの試験片を作製した。得られた試験片の評価結果を表２に示す。
［参考例１］
脂肪酸アミド（Ｂ）を不使用とした以外は、実施例１と同様の方法で赤外線センサカバーの試験片を作製した。得られた試験片の評価結果を表２に示す。
［比較例４〜８］
脂肪酸アミド（Ｂ）の代わりに、公知の耐傷付性向上剤として（Ｘ−１）〜（Ｘ−５）を表１に記載した条件で用いた以外は、実施例１と同様の方法で赤外線センサカバーの試験片を作製した。得られた試験片の評価結果を表２に示す。
【００５３】
【表１】
2020147716.tif 000002
【００５４】
【表２】
2020147716.tif 000003
【００５５】
実施例１及び２で得られた樹脂組成物は、透明性と、耐擦傷性及び耐候性に優れているため、赤外線センサカバーに好適であった。
一方、比較例１及び２の樹脂組成物は、脂肪酸アミド（Ｂ）の含有割合が少ないため、耐擦傷性と耐候性が不十分であり、赤外線センサカバーに不適であった。
比較例３の樹脂組成物は、請求項１の式（１）を満たさないため、耐擦傷性が不十分であり、赤外線センサカバーに不適であった。
比較例４の樹脂組成物は、脂肪酸アミド（Ｂ）を含まないため、耐擦傷性が不十分であり、赤外線センサカバーに不適であった。
比較例５〜８の樹脂組成物は、脂肪酸アミド（Ｂ）を含まないため、透明性及び耐候性が不十分であり、赤外線センサカバーに不適であった。
【産業上の利用可能性】
【００５６】
本発明の赤外線センサカバー用樹脂組成物は、赤外線センサカバーに用いることができる。
本発明の赤外線センサカバーは、透明性と、耐擦傷性及び耐候性に優れているので、例えば、赤外線センサカバー及び赤外線センサ本体を含む、赤外線センサモジュール若しくはカメラは、赤外線に対する透明性に優れているので赤外線センサとしての検出精度が良好となり、且つ、耐擦傷性及び耐候性に優れているので、車両用の赤外線センサのように、屋外で長時間使用される用途に好適である。
【符号の説明】
【００５７】
１  試験片
２  摩擦摩耗処理部
３  中央部
【図１】
2020147716.tif 000004